(57)【要約】【課題】溶接缶(飲料缶、食缶、エアソ゛ール缶、塗料缶、18リットル缶、ヘ゜ール缶等)に用いられるラミネート鋼板の最端のラミネート部を除去するラミ抜きの方法を改善することで、操業トラブルなく最端ブランクのラミ抜き部における樹脂伸びを防止し、溶接缶胴の溶接部補修工程でのピンホール発生を防止することのできるストライプラミネート鋼板を製造する方法を提供する。【解決手段】予熱した鋼板と高温の熱可塑性樹脂膜との間に、複数条のフィルムを挿入してラミネートした後、前記フィルムを引き剥がすことにより、該鋼板の長手方向に複数条の熱可塑性樹脂膜を形成したストライプラミネート鋼板を製造する方法であって、前記ラミネート面側に細幅フィルムを挿入し、前記ラミネート面側における鋼板の両端部に広幅フィルムを挿入し、該広幅フィルムは鋼板の冷却前に引き剥がし、前記細幅フィルムは鋼板の冷却後に引き剥がすことを特徴とするストライプラミネート鋼板の製造方法。【選択図】  図１
2005144972.tif 000002
【特許請求の範囲】
【請求項１】
予熱した鋼板と高温の熱可塑性樹脂膜との間に、複数条のフィルムを挿入してラミネートした後、前記フィルムを引き剥がすことにより、該鋼板の長手方向に複数条の熱可塑性樹脂膜を形成したストライプラミネート鋼板を製造する方法であって、
前記ラミネート面側に細幅フィルムを挿入し、前記ラミネート面側における鋼板の両端部に広幅フィルムを挿入し、該広幅フィルムは鋼板の冷却前に引き剥がし、前記細幅フィルムは鋼板の冷却後に引き剥がすことを特徴とするストライプラミネート鋼板の製造方法。
【請求項２】
鋼板の両端部の細幅フィルムと広幅フィルムとを近接してラミネート面側に挿入することを特徴とする請求項１に記載のストライプラミネート鋼板の製造方法。
【発明の詳細な説明】
【技術分野】
【０００１】
本発明は、予熱した鋼板と高温の熱可塑性樹脂膜との間に、複数条のフィルムを挿入してラミネートした後、前記フィルムを引き剥がすことにより、該鋼板の長手方向に複数条の熱可塑性樹脂膜を形成したストライプラミネート鋼板を製造する方法に関する。
【背景技術】
【０００２】
近年、容器用鋼板として、塗装鋼板に代わって、電気ぶりき、ＴＦＳ、その他の表面処理鋼板にポリエチレン（ＰＥ）、ポリプロピレン（ＰＰ）、ポリエチレンテレフタレート（ＰＥＴ）等の熱可塑性樹脂をラミネートした鋼板（以下ラミネート鋼板という）が使用されるようになっている。
このラミネート鋼板を用いて缶材料を製缶する場合は、樹脂の自己融着性を利用して缶の接着を行うもの、接着剤を用いてラミネート層同士を融着するものがあるが、ラミネート鋼板を溶接缶用素材として適用するには、通電加熱により溶接接合するためにラミネート鋼板の長手方向に複数条の非ラミネート部を確保する必要がある。
【０００３】
特に、飲料缶、食缶、エアゾール缶、塗料缶等の小径缶、18リットル缶、ペール缶等の大径缶は表面処理鋼板の幅方向に複数条の非ラミネート部を有するストライプラミネート鋼板から、1〜5mmの非ラミネート部を両端部に有し、かつ1缶に相当するブランクを切出した後、鋼板を筒状に成形し、非ラミネート部同士を溶接接合し、溶接後の非ラミネート部に樹脂または樹脂フィルムを溶融または熱融着させ補修することにより製造される。
ラミネート鋼板を製造する方法としては、予め成形された熱可塑性樹脂フィルムを熱圧着により表面処理鋼板に接着させる熱ラミネート法と、予熱した表面処理鋼板と圧接ロールとの間に、高温の熱可塑性樹脂膜をＴダイから流下させてラミネートするＴダイラミネート法とがある。
【０００４】
このＴダイラミネート法を用いて、予熱してある鋼板と高温の熱可塑性樹脂膜の間に、フィルムを挿入しラミネートした後、ラミネート鋼板の冷却前あるいは冷却後に熱可塑性樹脂膜とともにフィルムを引き剥がすことにより非ラミネート部を形成する方法に関する従来技術としては、例えば、特開平１０−１６１３２号公報に、高価な装置を用いること無く、鋼板の幅方向の両端部、これに加えて鋼板内側のラミネート不要部に非ラミネート部を形成する方法が開示されている。
しかしながら、特開平１０−１６１３２号公報に開示された方法を用いて鋼板最端側のブランクのラミ抜き部を形成する際に、以下のような問題点があった。
【０００５】
図５は、従来のラミネート鋼板の製造方法を示す鋼板幅方向の断面図である。
図５において、１は鋼板、２は熱可塑性樹脂膜、３は細幅フィルム、４は広幅フィルム、６は樹脂ヒゲを示す。
図５の上段に示すように、鋼板１と熱可塑性樹脂膜２との間に、複数の細幅フィルム３を挿入し、これを引き剥がすことにより、図５の下段に示すような鋼板の長手方向に複数条の熱可塑性樹脂膜を形成したストライプラミネート鋼板を製造する。
【０００６】
この際、図５の上段に示すように、鋼板の両端部にオーバーコートを除去するための幅広フィルム４を挿入し、これを引き剥がすことによって、鋼板１の両端におけるブランクのラミネート部を除去するラミ抜きを行うとともに、鋼板を巻き付ける巻付ロールに熱可塑性樹脂が付着することを防止する。
しかし、幅広フィルム４の引き剥がしをラミネート鋼板の冷却後に行なうと、幅広フィルム４は鋼板とのラップ代以外固定されていないため通板中のばたつき、強制冷却過程での外力により折れ込む場合があり、剥離させようとしても時々フィルムが破断してしまう操業トラブルが発生する。このため、安定的に鋼板最端側のブランクのラミ抜き部を形成できなかった。一方、ラミネート鋼板の冷却前に行なうと上記トラブルなく引き剥がしできるが、この幅広フィルム４を引き剥がす際に、図５の下段に示すように樹脂が延伸して、鋼板の最エッジのラミ抜き部にヒゲ状の樹脂残り（以下樹脂ヒゲ６という）ができてしまう場合がある。
この樹脂ヒゲ６は鋼板端部の外側に突出していないので、図６に示すような製缶工程における印刷などにおいて、鋼板をガイドロールに押し当てて位置合わせを行う際に、樹脂が削られて塗料の受けパンに混入したり、直接鋼板表面に付着したりすることによって、鋼板表面が汚れるという問題点はない。
しかしながら、図７に示すように、印刷後のラミネート鋼板は、ラミ無し部を切断して１ブランク毎に端部を溶接して缶胴部を形成した後、溶接部の耐食性を確保するために、この溶接部にパウダーもしくは樹脂テープによる補修・焼付けを行うが、ブランクの端部に前述のような樹脂ヒゲ６が突出していると、図８に示すように樹脂ヒゲ６の下面に空気が噛んでしまい、補修し焼き付ける際に空気が膨脹し補修膜を破裂させ、ピンホールとなってしまうという問題点があった。
【特許文献１】特開平１０−１６１３２号公報
【発明の開示】
【発明が解決しようとする課題】
【０００７】
本発明は、前述のような従来技術の問題点を解決し、溶接缶(飲料缶、食缶、エアソ゛ール缶、塗料缶、18リットル缶、ヘ゜ール缶等)に用いられるラミネート鋼板の最端のラミネート部を除去するラミ抜きの方法を改善することで、操業トラブルなく最端ブランクのラミ抜き部における樹脂伸びを防止し、溶接缶胴の溶接部補修工程でのピンホール発生を防止することのできるストライプラミネート鋼板を製造する方法を提供することを課題とする。
【課題を解決するための手段】
【０００８】
本発明は、前述の課題を解決するために鋭意検討の結果、細幅フィルムはラミネート後に左右、上面が樹脂で拘束されるため、ラミネート鋼板の冷却後に細幅フイルム破断なく引き剥がすことができ、その際に樹脂が伸びにくいので、樹脂ヒゲのないラミ抜き断面を形成することができると共に、ラミネート鋼板の冷却前にも細幅フイルム破断なく引き剥がすことができるが、ラミ抜き部に樹脂ヒゲができてしまう場合があるとの知見を得て、この知見に基づきラミ抜き部を形成するための細幅フィルムおよびオーバーコートを除去するための広幅フィルムの配置並びにこれらフイルムの剥ぎ取り時期を工夫することによって、操業トラブルなく最端ブランクのラミ抜き部における樹脂伸びを防止し、溶接缶胴の溶接部補修工程でのピンホール発生を防止することのできるストライプラミネート鋼板を製造する方法を提供するものであり、その要旨とするとことは特許請求の範囲に記載した通りの下記内容である。
（１）予熱した鋼板と高温の熱可塑性樹脂膜との間に、複数条のフィルムを挿入してラミネートした後、前記フィルムを引き剥がすことにより、該鋼板の長手方向に複数条の熱可塑性樹脂膜を形成したストライプラミネート鋼板を製造する方法であって、
前記ラミネート面側に細幅フィルムを挿入し、前記ラミネート面側における鋼板の両端部に広幅フィルムを挿入し、該広幅フィルムは鋼板の冷却前に引き剥がし、前記細幅フィルムは鋼板の冷却後に引き剥がすことを特徴とするストライプラミネート鋼板の製造方法。
（２）鋼板の両端部の細幅フィルムと広幅フィルムとを近接してラミネート面側に挿入することを特徴とする請求項１に記載のストライプラミネート鋼板の製造方法。
【発明の効果】
【０００９】
本発明によれば、溶接缶(飲料缶、食缶、エアソ゛ール缶、塗料缶、18リットル缶、ヘ゜ール缶等)に用いられるラミネート鋼板の最端のラミネート部を除去するラミ抜きの方法を改善することで、操業トラブルなく最端ブランクのラミ抜き部における樹脂伸びを防止し、溶接缶胴の溶接部補修工程でのピンホールを防止することのできるストライプラミネート鋼板を製造する方法を提供することにより、耳屑部を除く鋼板全幅に溶接缶用ブランク部を設けることが可能となり生産性が著しく向上することができるなど、産業上有用な著しい効果を奏する。
【発明を実施するための最良の形態】
【００１０】
本発明を実施するための最良の実施形態を、図１乃至図４を用いて詳細に説明する。
図１乃至図３は、本発明における実施形態を例示する図である。
図１乃至図３において、１は鋼板、２は熱可塑性樹脂膜、３は細幅フィルム、４は広幅フィルム、５は耳屑、６は樹脂ヒゲを示す。
図１の上段に示すように、予熱した鋼板１と高温の熱可塑性樹脂膜２との間に、複数条の細幅フィルム３を挿入してラミネートした後、前記細幅フィルム３を引き剥がすことにより、図１の下段に示すように鋼板１の長手方向に複数条の熱可塑性樹脂膜を形成したストライプラミネート鋼板を製造することができる。
ここに、鋼板とは、電気ぶりき、ＴＦＳ、その他の表面処理鋼板をいい、熱可塑性樹脂膜とは、ポリエチレン（ＰＥ）、ポリプロピレン（ＰＰ）、ポリエチレンテレフタレート（ＰＥＴ）等からなる薄膜をいう。
【００１１】
本実施形態においては、前記ラミネート面側に細幅フィルム３を挿入し、前記ラミネート面側における鋼板の両端部に広幅フィルム４を挿入し、該広幅フィルム４は鋼板の冷却前に引き剥がし、前記細幅フィルム３は鋼板の冷却後に引き剥がすことを特徴とする。
前述の図５に示す従来方法では、鋼板端部のラミ抜きを広幅のフィルム４で、ラミネート鋼板の冷却後、或いは冷却前に引き剥がして行なっていたため、前者では鋼板とのラップ代以外固定されていないため通板中のばたつき、強制冷却過程での外力により折れ込む場合があり、剥離させようとしても時々フィルムが破断してしまう操業トラブルが発生し、また後者では樹脂が伸びて製品として使用するブランクの端部に樹脂ヒゲが発生していたが、本発明においては、鋼板端部のラミ抜きを細幅のフィルム３で行い、冷却後に引き剥がすため樹脂が伸びにくいので、図１の下段に示すように鋼板端部のブランクにおいても美麗なラミ抜き断面を形成することができる。
【００１２】
また、オーバーコート除去用の幅広フィルム４は、図１の上段に示すようにラミネート面における鋼板の両端部に挿入し、鋼板の冷却前に引き剥がすことにより、通板中のばたつき、強制冷却過程での外力により折れ込みがなく、この折れ込みによる剥離時のフィルム破断を防止することができる。
細幅フィルム３および広幅フィルム４を引き剥がすことによって、図１の下段および図３に示すように、製品部における全てのブランクの端部が樹脂ヒゲのない美麗な形状にすることができる。
なお、図１の下段および図３に示すように、鋼板１の両端部に樹脂ヒゲの付いた耳屑５ができるが、この部分は製缶工程でトリミングして切り捨てる。
【００１３】
図２は、本発明を１８Ｌ缶に適用した場合の実施形態を例示する図である。
１８Ｌ缶の場合には、２条の細幅フィルム３と、２条の広幅フィルム４を使用することによって、美麗なラミ抜き端面を有するラミネート鋼板を製造することができる。
これらの実施形態では耳屑部を小さくするために、鋼板の両端部の細幅フィルム３と広幅フィルム４とを近接してラミネート面側に挿入することが好ましい。
【実施例】
【００１４】
図４は、本発明の実施例を示す図である。
鋼板１は、ターンダウンロール７を介して巻付けロール８および圧接ロール９の間に供給され、押出機１０およびＴダイ１１から供給される高温の熱可塑性樹脂膜２によりラミネートされる。
本実施例においては、細幅フィルム３および広幅フィルム４の双方をラミネート面に挿入しており、鋼板１の端部において、細幅フィルム３と広幅フィルム４とが近接している。
【００１５】
熱可塑性樹脂膜２の樹脂として、ポリエチレンテレフタレートを用い、厚み12μm、幅4mmで、その引張強度が22kgf/mm2の二軸延伸ポリエチレンテレフタレートフィルムからなる細幅フィルム３を用い、高温の熱可塑性樹脂膜２と鋼板1の間に、鋼板幅方向に略等間隔に挿入した。
さらに、鋼板幅方向エッジ近傍にも細幅フィルム３を挿入することにより、耳屑部を新たに設けた。
また、高温の熱可塑性樹脂膜２と鋼板1の間に、このフィルムの幅方向の端部と鋼板の幅方向の端部が５mmラップするように細幅フィルムと同じ材質と厚みで幅１００ｍｍの広幅フィルム４を挿入した。この広幅フィルム４と隣接する細幅フイルム３との間は耳屑部を小さくするため、４ｍｍとした。
【００１６】
細幅フィルム3は冷却装置１２の後、一定の速度でラミネート樹脂ごと剥離させた(テーブルロール19の位置)。剥離位置におけるラミネート鋼板の温度は50℃とした。
広幅フィルム4は、鋼板と5mmラップするのみであるため、通板中のばたつき、冷却装置8での水スプレー・ドライヤーの圧力により折れ込む場合があり、テーブルロール19位置で剥離させようとしても時々フィルムが破断してしまう。このため、幅広フィルム４は、冷却装置12の前段に設置したガイドロール17を介して巻取機18で巻き取った。
本実施例の場合は樹脂ヒゲ６が発生しても、樹脂ヒゲは耳屑部に相当し、製品部には樹脂ヒゲ６が発生しないので溶接部補修時のピンホール発生が防止できる。
【図面の簡単な説明】
【００１７】
【図１】本発明における実施形態を例示する鋼板幅方向の断面図である。
【図２】本発明を１８Ｌ缶に適用した場合の実施形態を例示する図である。
【図３】本発明における実施形態を例示する鋼板端部の詳細図である。
【図４】本発明の実施例を例示する図である。
【図５】従来のラミネート鋼板の製造方法を示す図である。
【図６】ラミネート鋼板の印刷工程を例示する図である。
【図７】ラミネート鋼板を用いた製缶工程を例示する図である。
【図８】ラミネート鋼板を用いた製缶工程における補修方法を例示する図である。
【符号の説明】
【００１８】
１  鋼板
２  熱可塑性樹脂膜
３  細幅フィルム
４  広幅フィルム
５  耳屑
６  樹脂ヒゲ
７  ターンダウンロール
８  巻付ロール
９  圧接ロール
１０  押出機
１１  Ｔダイ
１２  冷却装置
１３  払出リール
１４  払出リール
１７  フィルムガイドロール
１８  巻取リール
１９  テーブルロール
２０  フィルムガイドロール
２１  巻取リール
【図１】
2005144972.tif 000003
【図２】
2005144972.tif 000004
【図３】
2005144972.tif 000005
【図４】
2005144972.tif 000006
【図５】
2005144972.tif 000007
【図６】
2005144972.tif 000008
【図７】
2005144972.tif 000009
【図８】
2005144972.tif 000010